(57)【要約】【課題】  被着物上に形成される段差が高い場合であっても、段差への埋め込み性、接着性及び信頼性に優れ、また、被着体から粘着層を簡単に除去できるリワーク性に優れる粘着層を備える画像表示装置用粘着シート及びそれを用いた画像表示装置の製造方法、画像表示装置を提供する。【解決手段】  （Ａ）アクリル重合体、（Ｂ）（メタ）アクリロイル基を含む架橋剤、（Ｃ）光開始剤、（Ｄ）紫外線吸収剤を含有する粘着層を少なくとも1層有し、紫外線吸収剤の含有量が、粘着性樹脂組成物（粘着層）の全質量に対して、０．０５質量％以上、５質量％以下である画像表示装置用粘着シート。【選択図】  図１
2016069529.tif 000002
【特許請求の範囲】
【請求項１】
（Ａ）アクリル重合体、（Ｂ）（メタ）アクリロイル基を有する架橋剤、（Ｃ）光開始剤、（Ｄ）紫外線吸収剤を含有する粘着層を少なくとも1層有し、紫外線吸収剤の含有量が、粘着性樹脂組成物（粘着層）の全質量に対して、０．０５質量％以上、５質量％以下である画像表示装置用粘着シート。
【請求項２】
前記粘着層が単一な層である、請求項１に記載の画像表示装置用粘着シート。
【請求項３】
前記粘着層の３６５ｎｍにおける光透過率が使用する粘着層の厚みに対し１０％以下である、請求項１又は２に記載の画像表示装置用粘着シート。
【請求項４】
前記粘着層の（Ａ）アクリル重合体が、アルキル基中に１〜１８個の炭素原子を有するアルキルアクリレートと、酢酸ビニルとを、共重合成分として含むことを特徴とする、請求項１〜３のいずれか一項に記載の画像表示装置用粘着シート。
【請求項５】
前記粘着層の厚さが、１０μｍ〜２．０×１０２μｍである、請求項１〜４のいずれか一項に記載の画像表示装置用粘着シート。
【請求項６】
前記粘着層を挟むように積層された第１及び第２の基材層を更に備える、請求項１〜５のいずれか一項に記載の画像表示装置用粘着シート。
【請求項７】
前記第２の基材層に更に積層されたキャリア層を更に備え、
前記第１の基材層及び前記キャリア層の外縁が、前記粘着層の外縁よりも外側に張り出している、請求項６に記載の画像表示装置用粘着シート。
【請求項８】
粘着性樹脂組成物をシート状に加工した後、紫外線を照射する工程を備える請求項１〜７のいずれか一項に記載の画像表示装置用粘着シートの製造方法。
【請求項９】
請求項１〜７のいずれか一項に記載の画像表示装置用粘着シートが備える粘着層を介して、被着物同士を貼り合わせて積層体を得る工程と、
前記積層体を、２０℃〜８０℃及び０．１ＭＰａ〜０．６ＭＰａの条件で加熱及び加圧する工程とを備える、画像表示装置の製造方法。
【請求項１０】
前記被着物が、透明保護板、タッチパネル、タッチパネル機能付透明保護板及び液晶表示セルからなる群から選択される少なくとも２種である、請求項９に記載の画像表示装置の製造方法。
【請求項１１】
画像表示ユニットと、
透明保護板と、
前記画像表示ユニットと前記透明保護板との間に介在する、請求項１〜７のいずれか一項に記載の画像表示装置用粘着シートが備える粘着層又はその硬化物である透明樹脂層と、を備える、画像表示装置。
【発明の詳細な説明】
【技術分野】
【０００１】
本発明は、画像表示装置用粘着シート、画像表示装置の製造方法及び画像表示装置に関する。
【背景技術】
【０００２】
近年、画像表示装置における、透明保護板若しくは情報入力装置（例えばタッチパネル）と画像表示ユニットの表示面との間の空隙、又は透明保護板と情報入力装置との間の空隙を、空気と比較して、透明保護板、情報入力装置及び画像表示ユニットの表示面に屈折率が近い透明材料で置換することにより、光透過性を向上させ、画像表示装置の輝度及びコントラストの低下を抑える方法が提案されている（例えば、特許文献１）。画像表示装置の例として液晶表示装置の断面図を図２３に示す。タッチパネルを内蔵した液晶表示装置は、透明保護板（ガラス又はプラスチック基板）Ｄ１、タッチパネルＤ２、偏光板Ｄ３、液晶表示セルＤ４で構成されており、液晶表示装置の割れ防止、応力及び衝撃の緩和、並びに、視認性の向上のために、透明保護板とタッチパネルとの間に粘着層（透明樹脂層）Ｄ５が設けられ、さらにタッチパネルと偏光板との間に粘着層（透明樹脂層）Ｄ６が設けられる場合もある。
【０００３】
ところで、情報入力装置及び画像表示ユニットには、その周縁部分に入出力の配線を設ける必要がある。透明保護板側からこれらの配線が見えないように、一般に、透明保護板の周縁部分に印刷等で枠状の装飾部が設けられる（特許文献１の図１における１９（枠パターン）等）。これら装飾部により生じる段差を解消するため、透明保護板を貼り合わせる粘着剤として、例えば、フィルム状の粘着剤が用いられる場合がある。この段差近傍を隙間無く埋め込むためには、フィルム状の粘着剤に優れた段差への埋め込み性が求められる。近年、このような段差への埋め込み性を改善するためのフィルム状の粘着剤が、種々検討されている（例えば、特許文献２、特許文献３）。
【先行技術文献】
【特許文献】
【０００４】
【特許文献１】特開２００８−８３４９１号公報
【特許文献２】特開２０１０−９０２０４号公報
【特許文献３】国際公開第２０１２／０３２９９５号
【発明の概要】
【発明が解決しようとする課題】
【０００５】
近年、端末の薄型化を目的に、カバーガラス一体型タッチパネルや、Ｏｎｅ  ｇｌａｓｓ  ｓｏｌｕｔｉｏｎ（ＯＧＳ）と呼ばれる、透明保護板にタッチパネルの機能を付与する検討が行われている。この場合、タッチパネル機能付透明保護板と、画像表示ユニットが粘着剤によって貼り合わされるため、タッチパネル機能付透明保護板に形成された段差や配線を気泡無く埋め込むだけでなく、双方の被着体に対する粘着力の信頼性が課題となっている。
【０００６】
また、貼り合わせ時に位置ずれ等が生じた場合、被着体から粘着剤を除去し、再度利用することで、歩留まりを向上させることができ、廃棄物を少なくできる（以後、リワークと呼ぶこともある）。この場合、被着体から粘着剤を簡単に除去できる必要性がある。
【０００７】
本発明は上記事情を鑑みてなされたものであり、被着物上に形成される段差が高い場合であっても、段差への埋め込み性に優れ、接着性及び信頼性にも優れる粘着層を備える画像表示装置用粘着シートを提供することを目的とする。加えて、被着体を再利用する際に、被着体から粘着層を簡単に除去できる画像表示装置用粘着シートとその製造方法を提供することを目的とする。また、本発明は、その画像表示装置用粘着シートを用いた画像表示装置の製造方法及び画像表示装置を提供することを目的とする。
【課題を解決するための手段】
【０００８】
本発明者らが鋭意研究した結果、アクリル重合体と、架橋剤と、紫外線吸収剤と、光開始剤からなるシート状の樹脂組成物に、紫外線を照射することで、粘着層が単層であっても厚み方向の反応率に勾配を生じさせることができることを見出した。即ち、被着体と接触する表面は光反応が進み、粘着層に高い強度を付与することで信頼性を高めることができ、かつリワーク時に粘着層が断裂するのを抑制し、簡単に除去できるようになる。一方、粘着層の膜厚方向の中央付近では、紫外線吸収剤によって紫外線が吸収されるため、光反応が進みにくく、これにより粘着層の中央付近に可塑性を付与することができ、段差への埋め込み性を高めることができる。また、複数の層を一体化してなる粘着剤では層間の剥離が起こりうるが、本発明では本質的に粘着層を単層とすることができ、このような剥離は起こらない。このように、粘着シートが段差への埋め込み性、信頼性に優れ、かつリワーク時に不要となった粘着層を簡単に除去できることを見出した。本発明は、かかる知見に基づいて完成したものである。
【０００９】
すなわち、本発明は、（Ａ）アクリル重合体、（Ｂ）（メタ）アクリロイル基を含む架橋剤、（Ｃ）光開始剤、（Ｄ）紫外線吸収剤を含有する粘着層を少なくとも1層有し、紫外線吸収剤の含有量が、粘着性樹脂組成物（粘着層）の全質量に対して、０．０５質量％以上、５質量％以下である画像表示装置用粘着シートを提供する。
【００１０】
このような画像表示装置用粘着シート（以下、単に「粘着シート」という場合がある）は、被着物上に形成される段差への埋め込み性に優れると共に、表面平坦性にも優れ、誘電率と相関する屈折率が適度な値であり、かつ視認性、信頼性にも優れる。
本発明は、また、前記粘着層が単一な層である、上記の画像表示装置用粘着シートを提供する。層間での剥離やはがれを防止する目的から、前記粘着層は1層で構成されることが好ましい。
本発明は、また、前記粘着層の３６５ｎｍにおける光透過率が使用する粘着層の厚みに対し１０％以下である、上記の画像表示装置用粘着シートを提供する。
本発明は、また、前記粘着層の（Ａ）アクリル重合体が、アルキル基中に１〜１８個の炭素原子を有するアルキルアクリレートと、酢酸ビニルとを、共重合成分として含むことを特徴とする前記の画像表示装置用粘着シートを提供する。
本発明は、また、前記粘着層の厚さが、１０μｍ〜２００μｍである、上記の画像表示装置用粘着シートを提供する。この範囲で使用した場合、ディスプレイ上に光学部材を貼合せるための透明な粘着シートとして特に優れた効果を発揮する。
【００１１】
また、本発明では、上記画像表示装置用粘着シートは、上記粘着層を挟むように積層された第１及び第２の基材層を更に備えることができる。このような粘着シートによれば、粘着層を傷つけることなく、粘着シートの保管及び運搬を容易にすることができる。
【００１２】
上記画像表示装置シートは、第２の基材層に更に積層されたキャリア層を備えていてもよい。この場合、第１の基材層及びキャリア層の外縁は、粘着層の外縁よりも外側に張り出していてもよい。
【００１３】
このような粘着シートによれば、外層をなす第１の基材層及びキャリア層の外縁が、内層をなす粘着層の外縁よりも外側に張り出しているため、粘着シートの保管、運搬等に際し粘着層の外縁部を確実に保護することができる。粘着層を被着物に貼り付ける際には、外側に張り出したキャリア層の外縁部をつまむことで、キャリア層を第２の基材層から容易に剥離させることができる。次に、第１の基材層の外縁部をつまむことで、第１の基材層を容易に剥離することができる。このとき、粘着層の片側には、第２の基材層が残るため、粘着層の一方の面を被着物に貼り付ける際に、この第２の基材層による粘着層の保護が維持される。その後、第２の基材層を剥離させ、粘着層の他方の面を別の被着物に貼り付けることで、一対の被着物の間に粘着層を配置させることができる。
また、本発明は、粘着性樹脂組成物（粘着層）をシート状に加工した後、紫外線を照射する紫外線照射工程を備える画像表示装置用粘着シートの製造方法を提供する。
紫外線を照射することにより粘着層の厚み方向の反応率に勾配を生じさせることができ、被着体と接触する表面は光反応が進み、粘着層に高い強度を付与することで信頼性を高めることができ、かつリワーク時に粘着層が断裂するのを抑制し、簡単に除去できるようになる。粘着層の膜厚方向の中央付近では、紫外線吸収剤によって紫外線が吸収されるため、光反応が進みにくく、これにより粘着層の中央付近に可塑性を付与することができ、段差への埋め込み性を高めることができる。
【００１４】
本発明は、また、上記画像表示装置用粘着シートが備える粘着層を介して、被着物同士を貼り合わせて積層体を得る工程と、積層体を、２０℃〜８０℃及び０．１ＭＰａ〜０．６ＭＰａの条件で加熱及び加圧する工程とを備える、画像表示装置の製造方法を提供する。
また、本発明は、前記被着物が、透明保護板、タッチパネル、タッチパネル機能付透明保護板及び液晶表示セルからなる群から選択される少なくとも２種である、上記の画像表示装置の製造方法を提供する。
【００１５】
このような画像表示装置の製造方法によれば、本発明の一実施形態に係る粘着シートを用いることで、視認性の低下が抑制された画像表示装置を製造することができる。本発明の一実施形態に係る粘着シートを用いることにより、例えば、液晶表示ユニット等の画像表示ユニットとタッチパネル機能付透明保護板、同画像表示ユニットとタッチパネル、同画像表示ユニットと透明保護板、タッチパネルと透明保護板のような、画像表示ユニットとその他の画像表示装置に必要とされる部材（光学部材等）同士を貼り合わせることが可能である。本発明の一実施形態に係る製造方法は、被着物が、画像表示ユニットとタッチパネル機能付透明保護板である場合に特に有用である。同様に、本発明の一実施形態に係る画像表示装置用粘着シートを用いることにより、画像表示装置の画像表示ユニットより視認側にある部材同士を貼合することも可能である。その際、例えば、視認側の透明保護板がその外周縁に沿う高い段差を有していても、粘着層が確実に段差を埋め込むことができるため、視認性を低下させることがない。
【００１６】
本発明は、また、画像表示ユニットと、透明保護板と、画像表示ユニットと透明保護板との間に介在する、上記本発明に係る画像表示装置用粘着シートが備える粘着層又はその硬化物である透明樹脂層と、を備える画像表示装置を提供する。
【００１７】
また、本発明は、画像表示ユニットと、タッチパネルと、透明保護板と、タッチパネルと透明保護板との間に介在する、上記本発明に係る画像表示装置用粘着シートが備える粘着層又はその硬化物である透明樹脂層と、を備える画像表示装置を提供する。
【００１８】
また、本発明は、画像表示ユニットと、タッチパネル機能付透明保護板と、前記画像表示ユニットと前記タッチパネル機能付透明保護板との間に介在する、上記本発明に係る画像表示装置用粘着シートが備える粘着層又はその硬化物である透明樹脂層と、を備える、画像表示装置を提供する。
【００１９】
上記粘着層は高い段差への段差埋め込み性に優れるため、画像表示ユニット、タッチパネル又は透明保護板上に高い段差が設けられている場合であっても、優れた耐衝撃性と視認性を兼ね備えた画像表示装置を得ることができる。
【発明の効果】
【００２０】
本発明によれば、被着物上に形成される段差が高い場合であっても、段差埋め込み性に優れ、誘電率が適切な値であり、かつ接着性及び視認性にも優れる粘着層を備える画像表示装置用粘着シートを提供することができる。本発明によれば、また、被着体から粘着層を簡単に除去できるリワーク性に優れる画像表示装置用粘着シート及びその製造方法を提供することができる。また、本発明は、このような粘着シートを用いた画像表示装置の製造方法及び画像表示装置を提供することができる。
【図面の簡単な説明】
【００２１】
【図１】画像表示装置用粘着シートの一実施形態を示す斜視図である。
【図２】画像表示装置用粘着シートの一実施形態を示す断面図である。
【図３】母材フィルムの断面図である。
【図４】切断工程を示す断面図である。
【図５】除去工程を示す断面図である。
【図６】除去工程を示す断面図である。
【図７】貼付工程を示す断面図である。
【図８】画像表示装置の一実施形態を示す断面図である。
【図９】画像表示装置の一実施形態を示す断面図である。
【図１０】軽剥離セパレータの剥離工程を示す断面図である。
【図１１】被着物への粘着面の貼付工程を示す断面図である。
【図１２】重剥離セパレータの剥離工程を示す断面図である。
【図１３】被着物への粘着面の貼付工程を示す断面図である。
【図１４】画像表示装置用粘着シートの一実施形態を示す斜視図である。
【図１５】画像表示装置用粘着シートの一実施形態を示す側面図である。
【図１６】母材フィルムの断面図である。
【図１７】切断工程を示す断面図である。
【図１８】除去工程を示す断面図である。
【図１９】除去工程を示す断面図である。
【図２０】除去工程を示す断面図である。
【図２１】貼付工程を示す断面図である。
【図２２】キャリア層の剥離工程を示す断面図である。
【図２３】画像表示装置の一実施形態を示す断面図である。
【発明を実施するための形態】
【００２２】
以下、本発明の好適な実施形態（第一実施形態及び第二実施形態）について説明をするが、本発明はこれらの実施形態に何ら限定されるものではない。なお、両実施形態で重複する記載については、第一実施形態においてのみ説明するものとし、第二実施形態の説明においては適宜記載を省略することがある。また、本明細書において「（メタ）アクリレート」とは、「アクリレート」又はそれに対応する「メタクリレート」を意味する。同様に「（メタ）アクリル」とは、「アクリル」又はそれに対応する「メタクリル」を意味し、「（メタ）アクリロイル」とは「アクリロイル」又はそれに対応する「メタクリロイル」を意味する。
【００２３】
［第一実施形態］
＜画像表示装置用粘着シート＞
本実施形態の画像表示装置用粘着シートは、粘着層と、前記粘着層を挟むように積層された一対の基材層と、を備えていることが好ましい。また、上記基材層の外縁は、上記粘着層の外縁よりも外側に張り出していることが好ましい。
【００２４】
すなわち、図１及び図２に示されるように、本実施形態に係る粘着シート１は、透明なフィルム状の粘着層２と、粘着層２を挟む重剥離セパレータ３（第２の基材層）及び軽剥離セパレータ４（第１の基材層）とを備えている。重剥離セパレータ３及び軽剥離セパレータ４の外縁は、粘着層２の外縁よりも張り出していてもよい。この粘着層２は、例えば、携帯端末用のタッチパネル式ディスプレイ等の画像表示装置において、透明保護板とタッチパネルとの間、又はタッチパネルと液晶表示ユニットとの間に配置される透明なフィルム（透明樹脂層）として用いることができる。
【００２５】
本実施形態に係る粘着シート１は、画像表示装置に用いるため、通常、粘着層２のヘーズ（Ｈａｚｅ、濁度）は１．５％以下である。視認性の観点から、粘着層２のヘーズは、１．０％以下が好ましく、０．８％以下がより好ましく、０．５％以下が更に好ましい。粘着層２のヘーズの下限値については０％に近いことが好ましいが、通常は０％より大きく、実用的な観点からは０．１％以上であってよい。
【００２６】
粘着層２のヘーズは、後述する（Ａ）成分、（Ｂ）成分、（Ｃ）成分、（Ｄ）成分の相溶性に依存する。（Ａ）成分、（Ｂ）成分、（Ｃ）成分及び（Ｄ）成分の成分間の相溶性が良好であると、粘着層２のヘーズをより低減することができる。
【００２７】
ヘーズ（Ｈａｚｅ）とは、濁度を表わす値（％）であり、ランプにより照射され、試料中を透過した光の全透過率Ｔｔと、試料中で拡散され散乱した光の透過率Ｔｄより、（Ｔｄ／Ｔｔ）×１００として求められる。これらはＪＩＳ  Ｋ  ７１３６により規定されており、市販の濁度計、例えば、日本電色工業株式会社製ＮＤＨ−５０００を用いて容易に測定可能である。
【００２８】
粘着層２の厚さは、使用用途及び方法により適宜調整されるため特に限定されないが、１０μｍ〜２．０×１０２μｍ、２５μｍ〜１．８×１０２μｍ又は５０μｍ〜１．５×１０２μｍであってもよい。この範囲で使用した場合、ディスプレイ上に光学部材を貼合せるための透明な粘着シートとして特に優れた効果を発揮する。
【００２９】
画像表示装置に好適な厚さを有する粘着層２の可視光領域（波長：３８０ｎｍ〜７８０ｎｍ）の光線に対する光透過率の最小値は、１０％以上が好ましく、２０％以上がより好ましく、５０％以上が更に好ましい。特に波長４００ｎｍ〜７８０ｎｍの光線に対する光透過率の最小値は、９０％以上であることが視認性の観点から好ましい。
一方、画像表示装置に好適な厚さを有する粘着層２の波長３６５ｎｍの光線に対する光透過率は、厚み方向の反応率を制御しやすくなる観点から、１０％以下が好ましく、５％以下がより好ましく、１％以下が更に好ましい。光透過率は、市販の紫外可視分光光度計、例えば、日本分光株式会社製Ｖ−５７０を用いて容易に測定可能である。
【００３０】
粘着層２は、（Ａ）アクリル重合体、（Ｂ）（メタ）アクリロイル基を含む架橋剤、（Ｃ）光（重合）開始剤、（Ｄ）紫外線吸収剤を含有する粘着層（粘着性樹脂組成物）であり、層間での剥離やはがれを防止する目的から、前記粘着層は1層で構成されることが好ましい。以下、各成分について説明する。
【００３１】
［（Ａ）：アクリル重合体］
（Ａ）アクリル重合体とは、（メタ）アクリロイル基を分子内に１つ有するモノマーを１種で重合するか又は２種以上組み合わせて共重合したものをいう。なお、本実施形態の効果を損なわない範囲であれば、（Ａ）成分は、（メタ）アクリロイル基を分子内に２個以上有する化合物、又は（メタ）アクリロイル基を有していない重合性化合物（アクリロニトリル、スチレン、酢酸ビニル、エチレン、プロピレン等の重合性不飽和結合を分子内に１個有する化合物、ジビニルベンゼン等の重合性不飽和結合を分子内に２個以上有する化合物）を、アクリル重合体と共重合させたものであってもよい。
【００３２】
（Ａ）成分を形成する（メタ）アクリロイル基を分子内に１つ有するモノマーとしては、例えば、（メタ）アクリル酸；（メタ）アクリル酸アミド；（メタ）アクリロイルモルホリン；メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、ｎ−ペンチル（メタ）アクリレート、ｎ−ヘキシル（メタ）アクリレート、ｎ−オクチル（メタ）アクリレート、イソオクチル（メタ）アクリレート、２−エチルヘキシル（メタ）アクリレート、イソデシル（メタ）アクリレート、ドデシル（メタ）アクリレート（ｎ−ラウリル（メタ）アクリレート）、ステアリル（メタ）アクリレート等のアルキル基の炭素数１〜１８のアルキル（メタ）アクリレート；ベンジル（メタ）アクリレート、フェノキシエチル（メタ）アクリレート等の芳香環を有する（メタ）アクリレート；シクロヘキシル（メタ）アクリレート、イソボルニル（メタ）アクリレート、ジシクロペンタニル（メタ）アクリレート等の脂環式基を有する（メタ）アクリレート；テトラヒドロフルフリル（メタ）アクリレート；Ｎ，Ｎ−ジメチルアミノエチル（メタ）アクリレート、Ｎ，Ｎ−ジメチルアミノプロピル（メタ）アクリルアミド、Ｎ，Ｎ−ジメチル（メタ）アクリルアミド、Ｎ−イソプロピル（メタ）アクリルアミド、Ｎ，Ｎ−ジエチル（メタ）アクリルアミド、Ｎ−ヒドロキシエチル（メタ）アクリルアミド等の（メタ）アクリルアミド誘導体；２−（２−メタクリロイルオキシエチルオキシ）エチルイソシアネート、２−（メタ）アクリロイルオキシエチルイソシアネート等のイソシアネート基を有する（メタ）アクリレート；アルキレングリコール鎖含有（メタ）アクリレートなどが挙げられる。
【００３３】
粘着層に適度な柔軟性を与え、画像表示装置を貼り合わせた際に外界からの衝撃を吸収して破損を防ぎ、また歪によって画像が乱れるのを防ぐ観点から、（Ａ）成分は、上記化合物の中でも、ｎ−ブチル（メタ）アクリレート、２−エチルヘキシル（メタ）アクリレートが含まれていることが好ましい。
【００３４】
粘着力を高くできる観点から、（Ａ）成分は、上記化合物の中でも、酢酸ビニルが含まれていることが好ましい。前記酢酸ビニルの含有割合は、共重合されたポリマー全質量に対して、１質量％以上であることが好ましく、５質量％以上であることがより好ましく、１０質量％以上であることが更に好ましい。また、５０質量％以下であることが好ましく、３０質量％以下であることがより好ましく、２５質量％以下であることが更に好ましい。酢酸ビニルの含有割合がこの範囲であると、粘着層と透明保護板（ガラス基板、プラスチック基板等）との密着性、及び段差埋め込み性がより向上できる。
【００３５】
粘着層の誘電率を低くする場合、（Ａ）成分は、上記化合物の中でも、ステアリル（メタ）アクリレートが含まれていることが好ましい。前記ステアリル（メタ）アクリレートの含有割合は、共重合されたポリマー全質量に対して、５０質量％以上であることが好ましく、６０質量％以上であることがより好ましく、７０質量％以上であることが更に好ましい。また、９５質量％以下であることが好ましく、９０質量％以下であることがより好ましい。ステアリル（メタ）アクリレートの含有割合がこのような範囲であると、誘電率を適正な範囲にすることができる。このような共重合割合のポリマーは、一般に、各モノマーを上記共重合割合と同じ割合で配合し、共重合させることで得ることができる。また、重合率は、実質的に１００質量％に近づくようにすることがより好ましい。
【００３６】
ステアリル（メタ）アクリレートとしては、ｎ−ステアリル（メタ）アクリレート（オクタデシル（メタ）アクリレートともいう）、イソステアリル（メタ）アクリレート（１６−メチルヘプタデシル（メタ）アクリレートともいう）等が挙げられるが、その中でもイソステアリル（メタ）アクリレートがより好ましい。これらのステアリル（メタ）アクリレートは２種類以上を組み合わせて使用してもよい。
【００３７】
また、（Ａ）成分を形成する（メタ）アクリロイル基を分子内に１つ有するモノマーとして、下記一般式（１）で示されるアルキレングリコール鎖含有（メタ）アクリレートを併用することもできる。
【００３８】
【化１】
2016069529.tif 000003
一般式（１）中、Ｘは水素原子又はメチル基を示し、Ｒは水素原子又は炭素数１〜１０のアルキル基を示し、ｐは２〜４の整数を示し、ｑは１〜１０の整数を示す。
【００３９】
一般式（１）で表されるアルキレングリコール鎖含有（メタ）アクリレートとしては、２−ヒドロキシエチル（メタ）アクリレート、１−ヒドロキシエチル（メタ）アクリレート、２−ヒドロキシプロピル（メタ）アクリレート、３−ヒドロキシプロピル（メタ）アクリレート、１−ヒドロキシプロピル（メタ）アクリレート、４−ヒドロキシブチル（メタ）アクリレート、３−ヒドロキシブチル（メタ）アクリレート、２−ヒドロキシブチル（メタ）アクリレート、１−ヒドロキシブチル（メタ）アクリレート等の水酸基含有（メタ）アクリレート；ジエチレングリコールモノ（メタ）アクリレート、トリエチレングリコールモノ（メタ）アクリレート、テトラエチレングリコールモノ（メタ）アクリレート、ヘキサエチレングリコールモノ（メタ）アクリレート等のポリエチレングリコールモノ（メタ）アクリレート；ジプロピレングリコールモノ（メタ）アクリレート、トリプロピレングリコールモノ（メタ）アクリレート、オクタプロピレングリコールモノ（メタ）アクリレート等のポリプロピレングリコールモノ（メタ）アクリレート；ジブチレングリコールモノ（メタ）アクリレート、トリブチレングリコールモノ（メタ）アクリレート等のポリブチレングリコールモノ（メタ）アクリレート；メトキシトリエチレングリコール（メタ）アクリレート、メトキシテトラエチレングリコール（メタ）アクリレート、メトキシヘキサエチレングリコール（メタ）アクリレート、メトキシオクタエチレングリコール（メタ）アクリレート、メトキシノナエチレングリコール（メタ）アクリレート、メトキシポリエチレングリコール（メタ）アクリレート、メトキシヘプタプロピレングリコール（メタ）アクリレート、エトキシテトラエチレングリコール（メタ）アクリレート、ブトキシエチレングリコール（メタ）アクリレート、ブトキシジエチレングリコール（メタ）アクリレート等のアルコキシポリアルキレングリコール（メタ）アクリレートなどが挙げられる。
これらのうち、２−ヒドロキシエチル（メタ）アクリレート、１−ヒドロキシエチル（メタ）アクリレート、２−ヒドロキシプロピル（メタ）アクリレート、３−ヒドロキシプロピル（メタ）アクリレート、１−ヒドロキシプロピル（メタ）アクリレート、４−ヒドロキシブチル（メタ）アクリレート、３−ヒドロキシブチル（メタ）アクリレート、２−ヒドロキシブチル（メタ）アクリレート、１−ヒドロキシブチル（メタ）アクリレートが好ましく、２−ヒドロキシエチル（メタ）アクリレート、４−ヒドロキシブチル（メタ）アクリレートがより好ましく、２−ヒドロキシエチル（メタ）アクリレートが更に好ましい。また、これらのアルキレングリコール鎖含有（メタ）アクリレートは２種類以上を組み合わせて使用してもよい。
【００４０】
粘着層が高温恒湿条件下に曝された場合に、吸収した水分により白化（曇り）するのを抑制できる観点から、（Ａ）成分は、上記化合物の中でも、２−ヒドロキシエチル（メタ）アクリレートを含むことが好ましい。２−ヒドロキシエチル（メタ）アクリレートの含有割合は、共重合されたポリマー全質量に対して、１質量％以上であることが好ましく、２質量％以上であることがより好ましく、４質量％以上であることが更に好ましい。また、３０質量％以下であることが好ましく、２５質量％以下であることがより好ましく、２０質量％以下であることが更に好ましい。２−ヒドロキシエチル（メタ）アクリレートの含有割合がこの範囲であると、粘着層が高温恒湿条件下に曝された場合でも白化せず、且つ誘電率を適切な値とすることができる。
【００４１】
（Ａ）成分の重量平均分子量は、１．０×１０５以上であることが好ましく、２．０×１０５以上であることがより好ましく、３．０×１０５以上であることが更に好ましい。（Ａ）成分の重量平均分子量が１．０×１０５以上であると、透明保護板等に対してより剥がれの発生しにくい粘着力を有する粘着層を得ることができる。一方、（Ａ）成分の重量平均分子量は、２．０×１０６以下であることが好ましく、１．０×１０６以下であることがより好ましく、８．０×１０６以下であることが更に好ましい。（Ａ）成分の重量平均分子量が２．０×１０６以下であると、粘着性樹脂組成物の粘度が高くなり過ぎず、シート状の粘着層にする際の加工性がより良好になる。
重量平均分子量は、ゲルパーミエーションクロマトグラフィー（ＧＰＣ）により標準ポリスチレンの検量線を用いて換算した値とする。重量平均分子量の測定条件は、本明細書の実施例と同一の測定条件とする。
【００４２】
（Ａ）成分のアクリル重合体を得るための重合方法としては、溶液重合、乳化重合、懸濁重合、塊状重合等の既知の重合方法を用いることができる。
【００４３】
（Ａ）成分を重合する際の重合開始剤としては、熱によりラジカルを発生する化合物を用いることができる。具体的には、過酸化ベンゾイル、ラウロイルパーオキシド、ｔ−ブチルパーオキシ−２−エチルヘキサノエート等のような有機過酸化物；２，２´−アゾビスイソブチロニトリル、２，２´−アゾビス（２−メチルブチロニトリル）等のようなアゾ系化合物が挙げられる。
【００４４】
（Ａ）成分の含有量は、粘着性樹脂組成物の全質量に対して、８０質量％以上であることが好ましく、９０質量％以上であることがより好ましく、９５質量％以上であることが更に好ましい。また、９９．９質量％以下であることが好ましく、９９．８質量％以下であることがより好ましく、９９．５質量％以下であることが更に好ましい。（Ａ）成分の含有量がこの範囲であると、得られた粘着層は、ガラス基板、プラスチック基板等の透明保護板への粘着性、及び段差埋め込み性がより良好となる。
【００４５】
［（Ｂ）成分：（メタ）アクリロイル基を有する架橋剤］
（Ｂ）成分の（メタ）アクリロイル基を有する架橋剤の具体例としては、ペンタエリスリトールトリアクリレート、エトキシ化イソシアヌル酸トリアクリレート、ε-カプロラクトン変性トリス−（２−アクリロキシエチル）イソシアヌレート、エトキシ化グリセリントリアクリレート、トリメチロールプロパントリアクリレート、ジトリメチロールプロパンテトラアクリレート、エトキシ化ペンタエリスリトールテトラアクリレート、ペンタエリスリトールテトラアクリレート、ジペンタエリスリトールポリ（ジ、トリ、テトラ、ペンタ）アクリレート、ジペンタエリスリトールヘキサアクリレート、ジメチロール−トリシクロデカンジアクリレート等の２官能又は多官能（メタ）アクリレート類が、フィルムの形状安定性や粘着力に優れることから好適に用いることができる。
このような多官能（メタ）アクリレート類の含有量は、粘着性樹脂組成物の全質量に対して、０．１質量％〜１０質量％であることが好ましく、０．２質量％〜５質量％であることがより好ましい。含有量をこの範囲とすると、段差埋め込み性と、高温での接着力を高めることができる。
【００４６】
また、（Ｂ）成分として、ポリエチレングリコールジ（メタ）アクリレート、ポリプロピレングリコールジ（メタ）アクリレート、ＥＯ変性ビスフェノールＡジ（メタ）アクリレート（ＥＯはエチレンオキサイドを示す）、ポリテトラメチレングリコールジ（メタ）アクリレート等の、ジ（メタ）アクリレート類を用いることができ、具体的には、下記一般式（２）〜（７）で示した化合物等が好適に用いることができる。一般式（２）、（３）及び（４）中、ｓは１から２０の整数を示し、一般式（５）及び（６）中、ｍ及びｎはそれぞれ独立に、１から１０の整数を示す。このようなジ（メタ）アクリレート類の含有量は、粘着性樹脂組成物の全質量に対して、０．１質量％〜１０質量％であることが好ましく、０．２質量％〜５質量％であることがより好ましい。含有量をこの範囲とすると、段差埋め込み性と、高温での接着力を高めることができる。特に、ポリエチレングリコールジ（メタ）アクリレート、ＥＯ変性ビスフェノールＡジ（メタ）アクリレート等、ポリエチレングリコール骨格を有する化合物が、粘着層が高温恒湿条件下に曝された場合でも白化せず、且つ誘電率を適切な値とすることができ好ましい。
【００４７】
【化２】
2016069529.tif 000004
【００４８】
【化３】
2016069529.tif 000005
【００４９】
【化４】
2016069529.tif 000006
【００５０】
【化５】
2016069529.tif 000007
【００５１】
【化６】
2016069529.tif 000008
【００５２】
【化７】
2016069529.tif 000009
【００５３】
また、（Ｂ）成分として、ウレタン結合を有するウレタン（メタ）アクリレート、側鎖（メタ）アクリル変性（メタ）アクリレートポリマー等も好適に用いることができる。
上記ウレタン結合を有するウレタンジ（メタ）アクリレートは、他の成分との相溶性が良好である観点から、ポリアルキレングリコール鎖を有することが好ましい。また、透明性を確保する観点から脂環式構造を有することが好ましい。（Ａ）成分と、（Ｂ）成分及び（Ｃ）成分との相溶性が低い場合、硬化物が白濁する可能性がある。
前記側鎖（メタ）アクリル変性（メタ）アクリレートポリマーは、側鎖を（メタ）アクリロイル基により変性した（メタ）アクリレートポリマーであればよいが、下記一般式（８）で示される構造単位、及び下記一般式（９）で示される構造単位を有することが好ましく、変性前の（メタ）アクリレートポリマーは（Ａ）成分であることがより好ましい。（Ａ）成分の側鎖を（メタ）アクリル変性して（Ｂ）成分とすることにより、（Ａ）成分と（Ｂ）成分の構造がほぼ等しくなるため、相溶性に優れ、濁り（ヘーズ）の少ない透明性の高い粘着シートを得ることができる。
側鎖を（メタ）アクリル変性する方法としては、（Ａ）成分に、例えば下記一般式（１０）で示される水酸基を有する構造単位、或いはカルボキシル基を有する構造単位を、ポリマーの主鎖中に持たせておいて、下記一般式（１１）で示される２−イソシアナートエチル（メタ）アクリレート等のイソシアナート基を有する（メタ）アクリレートを付加する方法がある。また、別の方法として、例えば、下記一般式（１２）で示されるようなグリシジル基を有する構造単位をポリマーの主鎖中に持たせておき、これに（メタ）アクリル酸を付加する方法が挙げられる。さらに、グラフト重合により（メタ）アクリル側鎖を形成する方法も挙げられるが、下記一般式（１０）で示されるような水酸基に２−イソシアナートエチル（メタ）アクリレート等のイソシアナート基を有する（メタ）アクリレートを付加する方法、又は下記一般式（１２）で示されるようなグリシジル基に（メタ）アクリル酸を付加する方法がより好ましい。
下記一般式（１０）で示されるような水酸基にイソシアナート基を有する（メタ）アクリレートを付加する場合、水酸基１当量に対して、イソシアナート基を有する（メタ）アクリレートを０．０１当量〜０．９当量の比率になるように付加するのが好ましい。同様に下記一般式（１２）で示されるようなグリシジル基に(メタ)アクリル酸を付加する場合、グリシジル基１当量に対して、(メタ)アクリル酸を０．０１当量〜０．９当量の比率になるように付加するのが好ましい。
これらの方法によれば、側鎖の（メタ）アクリロイル基が、ウレタン結合やエステル結合を介して主鎖に結合した構造が得られる。これらの構造を有すると衝撃吸収性、低誘電率化等の観点で好ましい。
【００５４】
【化８】
2016069529.tif 000010
（一般式（８）中、Ｒは水素あるいはメチル基を表し、Ｒ１は炭素数４〜１８のアルキル基あるいは脂環式アルキル基を表す。）
【００５５】
【化９】
2016069529.tif 000011
（一般式（９）中、Ｒは水素あるいはメチル基を表し、Ｘは、−ＣＨ２ＣＨ２−、−（ＣＨ２ＣＨ２Ｏ）ｐＣＨ２ＣＨ２−｛ｐは１〜５００までの整数｝、−Ｒ２−ＯＣＯＮＨ−Ｒ３−あるいは−Ｒ４−ＣＨ（ＯＨ）ＣＨ２−を表し、Ｒ２、Ｒ３及びＲ４はそれぞれ独立に炭素数１〜１０のアルキレン基あるいは脂環式アルキレン基を表す。）
【００５６】
【化１０】
2016069529.tif 000012
（一般式（１０）中、Ｒは水素あるいはメチル基を表し、Ｒ２は炭素数１〜１０のアルキレン基あるいは脂環式アルキレン基を表す。）
【００５７】
【化１１】
2016069529.tif 000013
（一般式（１１）中、Ｒは水素あるいはメチル基を表し、Ｒ３は炭素数１〜１０のアルキレン基あるいは脂環式アルキレン基を表す。）
【００５８】
【化１２】
2016069529.tif 000014
（一般式（１２）中、Ｒは水素あるいはメチル基を表し、Ｒ４は炭素数１〜１０のアルキレン基あるいは脂環式アルキレン基を表す。）
【００５９】
また、（Ｂ）成分として側鎖（メタ）アクリル変性（メタ）アクリレートポリマーを用いる場合の重量平均分子量は、（Ｂ）成分と同程度が好ましいが、側鎖変性するため多少重量平均分子量が低くても使用することができる。具体的には、１．０×１０４以上が好ましく、１．５×１０４以上がより好ましく、２．０×１０４以上が更に好ましく、２．５×１０４以上が特に好ましい。同様の観点から、３．０×１０５以下であることが好ましく、１．０×１０５以下であることがより好ましく、８．０×１０４以下であることが更に好ましく、７．０×１０４以下であることが特に好ましい。
【００６０】
（Ｂ）成分にウレタン結合を有するウレタン（メタ）アクリレート、側鎖（メタ）アクリル変性（メタ）アクリレートポリマー等を用いる場合、最適な含有量は、側鎖の変性割合によって変化するが、含有量が多すぎると粘着層が固くなり、段差部に気泡が入りやすくなるなどの問題が発生しやすく、一方少なすぎると高温での保持力が低くなり信頼性が低下する傾向にある。
【００６１】
（Ｂ）成分にウレタン結合を有するウレタン（メタ）アクリレート、側鎖（メタ）アクリル変性（メタ）アクリレートポリマー等を用いる場合、含有量の下限については特に制限はないが、フィルムの寸法安定性をより良好にする観点から、０．１質量％以上であることが好ましく、０．２質量％以上であることがより好ましく、０．５質量％以上であることが更に好ましい。（Ｂ）成分の含有量は、粘着性樹脂組成物の全質量に対して、１５質量％以下であることが好ましい。該含有量が１５質量％以下であると架橋密度が高くなり過ぎないため、より十分な粘着性を有し、かつ弾性が高く、脆さのない粘着層を得ることができる。段差埋め込み性をより向上できる観点から、（Ｂ）成分の含有量は、１０質量％以下であることがより好ましく、７質量％以下であることが更に好ましい。
【００６２】
［（Ｃ）成分：光開始剤］
（Ｃ）成分の光開始剤は、水素引き抜き型光開始剤であってもよい。水素引き抜き型光開始剤は、活性エネルギー線の照射により硬化反応を促進させる成分である。ここで活性エネルギー線とは、紫外線、電子線、α線、β線、γ線等をいう。製造が容易である観点から、紫外線が好ましく、３６０ｎｍ〜３８０ｎｍの紫外線が、粘着層の深さ方向での（メタ）アクリロイル基の反応率差を大きくすることができ、特に好ましい。水素引き抜き型開始剤としては，ベンゾフェノン、その誘導体およびチオキサントン等がある。ベンゾフェノンやその誘導体は、３級アミンを水素供与体として硬化速度を向上させることができる。
【００６３】
（Ｃ）成分は他の光開始剤を用いてもよく、光開始剤として特に限定されるものではなく、ベンゾフェノン系、アントラキノン系、ベンゾイル系、スルホニウム塩、ジアゾニウム塩、オニウム塩等の材料を使用することが可能である。
【００６４】
光開始剤の具体例としては、ベンゾフェノン、４−メチルベンゾフェノン、Ｎ，Ｎ，Ｎ´，Ｎ´−テトラメチル−４，４´−ジアミノベンゾフェノン（ミヒラーケトン）、Ｎ，Ｎ，Ｎ´，Ｎ´−テトラエチル−４，４´−ジアミノベンゾフェノン、４−メトキシ−４´−ジメチルアミノベンゾフェノン、α−ヒドロキシイソブチルフェノン、２−エチルアントラキノン、ｔ−ブチルアントラキノン、１，４−ジメチルアントラキノン、１−クロロアントラキノン、２，３−ジクロロアントラキノン、３−クロロ−２−メチルアントラキノン、１，２−ベンゾアントラキノン、２−フェニルアントラキノン、１，４−ナフトキノン、９，１０−フェナントラキノン、チオキサントン、２−クロロチオキサントン、１−ヒドロキシシクロヘキシルフェニルケトン、２，２−ジメトキシ−１，２−ジフェニルエタン−１−オン、２−ヒドロキシ−２−メチル−１−フェニルプロパン−１−オン、２，２−ジエトキシアセトフェノン等の芳香族ケトン化合物；ベンゾイン、メチルベンゾイン、エチルベンゾイン等のベンゾイン化合物；ベンゾインメチルエーテル、ベンゾインエチルエーテル、ベンゾインイソブチルエーテル、ベンゾインフェニルエーテル等のベンゾインエーテル化合物；ベンジル、ベンジルジメチルケタール等のベンジル化合物；β−（アクリジン−９−イル）（メタ）アクリル酸等のエステル化合物；９−フェニルアクリジン、９−ピリジルアクリジン、１，７−ジアクリジノヘプタン等のアクリジン化合物；２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体、２，４−ジ（ｐ−メトキシフェニル）５−フェニルイミダゾール二量体、２−（２，４−ジメトキシフェニル）−４，５−ジフェニルイミダゾール二量体、２−（ｐ−メチルメルカプトフェニル）−４，５−ジフェニルイミダゾール二量体等の２，４，５−トリアリールイミダゾール二量体；２−ベンジル−２−ジメチルアミノ−１−（４−モリホリノフェニル）−１−ブタノン；２−メチル−１−［４−（メチルチオ）フェニル］−２−モルホリノ−１−プロパン；ビス（２，４，６−トリメチルベンゾイル）−フェニルフォスフィンオキサイド；オリゴ（２−ヒドロキシ−２−メチル−１−（４−（１−メチルビニル）フェニル）プロパノン）などが挙げられる。これらの化合物は複数を組み合わせて使用してもよい。
【００６５】
特に、（Ｃ）成分として、高温での接着力を高めることができる観点から、ベンゾフェノン、４−メチルベンゾフェノンが好ましい。
【００６６】
（Ｃ）成分の含有量は、粘着性樹脂組成物（粘着層）の全質量に対して、０．０５質量％以上であることが好ましく、０．１質量％以上がより好ましい。同様の観点から、（Ｃ）成分の含有量は、粘着性樹脂組成物（粘着層）の全質量に対して、５質量％以下であることが好ましく、３質量％以下であることがより好ましく、２質量％以下であることが更に好ましい。（Ｃ）成分の含有量がこれらの範囲内であると、染み出し性及び高温高湿下における信頼性に優れるという効果がより顕著に得られる。更に、（Ｃ）成分の含有量を５質量％以下とすることで、光透過率がより高く、また色相も黄味を帯びることがなく、且つ段差埋め込み性にもより優れる粘着層を得ることができる。
【００６７】
［（Ｄ）成分：紫外線吸収剤］
（Ｄ）成分は、照射された紫外線の一部を吸収し、光開始剤の反応を制御することで、厚み方向での（メタ）アクリロイル基の反応率に傾斜をつけるために重要である。このような紫外線吸収剤としては、光開始剤または照射する紫外線と同じ波長領域に吸収を持つ化合物であれば使用可能である。具体的には、ベンゾトリアゾール系紫外線吸収剤（例えば、株式会社ＡＤＥＫＡ製アデカスタブＬＡ−２９、ＬＡ−３１、ＬＡ−３２、ＬＡ−３６、「アデカスタブ」は登録商標）、ベンゾフェノン系紫外線吸収剤（例えば、株式会社ＡＤＥＫＡ製アデカスタブ１４１３）、トリアジン系紫外線吸収剤（例えば、株式会社ＡＤＥＫＡ製アデカスタブＬＡ−４６、ＬＡ−Ｆ７０）等を用いることができる。
【００６８】
（Ｄ）成分の含有量は、粘着性樹脂組成物（粘着層）の全質量に対して、０．０５質量％以上であり、０．１質量％以上が好ましい。同様の観点から、（Ｄ）成分の含有量は、粘着性樹脂組成物（粘着層）の全質量に対して、５質量％以下であり、３質量％以下であることが好ましく、２質量％以下であることがより好ましい。（Ｄ）成分の含有量がこれらの範囲内であると、粘着層２の３６５ｎｍにおける光透過率を１０％以下とすることができ、その結果段差埋め込み性に優れる粘着層を作製することができる。
【００６９】
［その他の成分］
粘着性樹脂組成物には、必要に応じて上記の（Ａ）、（Ｂ）、（Ｃ）、（Ｄ）成分とは別に、アクリルモノマー及び各種添加剤等を含有してもよい。各種添加剤としては、例えば、粘着性樹脂組成物の保存安定性を高める目的で添加するｐ−メトキシフェノール等の重合禁止剤、粘着性樹脂組成物を光硬化させて得られる粘着層の耐熱性を高める目的で添加するトリフェニルホスファイト等の酸化防止剤、紫外線等の光に対する粘着性樹脂組成物の耐性を高める目的で添加するＨＡＬＳ（Ｈｉｎｄｅｒｅｄ  Ａｍｉｎｅ  Ｌｉｇｈｔ  Ｓｔａｂｉｌｉｚｅｒ）等の光安定化剤、ガラス等に対する粘着性樹脂組成物の密着性を高めるために添加するシランカップリング剤が挙げられる。
【００７０】
特に、シランカップリング剤を添加すると、高温高湿下に暴露されても接着力の低下が抑制され、好ましい。このようなシランカップリング剤としては、例えば、ビニルトリエトキシシラン、３−メタクリロキシプロピルトリメトキシシラン、３−メタクリロキシプロピルメチルジメトキシシラン、３−メタクリロキシプロピルトリエトキシシラン、３−メタクリロキシプロピルメチルジエトキシシラン、３−アクリロキシプロピルトリメトキシシラン、３−グリシドキシプロピルトリメトキシシラン、３−アミノプロピルトリエトキシシランを好適に用いることができる。
【００７１】
前記シランカップリング剤の添加量は、０．０３質量％以上であることが好ましく、０．０５質量％以上であることがより好ましく、０．１質量％以上であることが更に好ましい。また、５質量％以下であることが好ましく、２質量％以下であることがより好ましく、１質量％以下であることが更に好ましい。シランカップリング剤の含有量がこの範囲であると、得られた粘着層は、高温高湿暴露後の粘着性がより良好となる。
【００７２】
［粘着シート又は粘着フィルムの加工方法］
粘着性樹脂組成物をシート状又はフィルム状に加工する方法としては、公知の技術を使用することができる。例えば、上述の粘着性樹脂組成物を、メチルエチルケトン、シクロヘキサノン等のケトン系溶剤で希釈して塗液を調製し、次いで、該塗液を、重合体フィルム等の基材上にフローコート法、ロールコート法、グラビアロール法、ワイヤバー法、リップダイコート法等により塗工する。次いで、溶剤を除去することにより、任意の膜厚を有するシート状又はフィルム状に加工することが出来る。
【００７３】
塗液の調製に際しては、各成分の配合後に溶剤で希釈することもできるし、又は各成分の配合前に予め溶剤で希釈しておくこともできる。
【００７４】
塗工性の観点から、塗液の固形分濃度は、３０質量％以上であることが好ましく、４０質量％以上であることがより好ましい。同様の観点から、塗液の固形分濃度は、７０質量％以下であることが好ましく、６０質量％であることがより好ましい。
【００７５】
塗工性の観点から、塗液の粘度（２５℃）は、１Ｐａ・ｓ以上であることが好ましく、２Ｐａ・ｓ以上であることがより好ましい。同様の観点から、３０Ｐａ・ｓ以下であることが好ましく、２５Ｐａ・ｓ以下であることがより好ましく、２〜１５Ｐａ・ｓであることが更に好ましい。
【００７６】
前記粘着層の厚さは、１０μｍ〜３．０×１０２μｍとすることができ、装置を薄型化できる観点から、１０μｍ〜２．０×１０２μｍが好ましい。
【００７７】
粘着層２は、ポリエチレンテレフタレートフィルム（以下、「ＰＥＴフィルム」という場合もある）等の重合体フィルムである基材層（重剥離セパレータ、第２の基材層３）と、これと同種の素材のカバーフィルムである基材層（軽剥離セパレータ、第１の基材層４）によって挟まれることがある。このとき、粘着層２と、それら基材層との剥離性を制御するために、粘着性樹脂組成物は、ポリジメチルシロキサン系、フッ素系等の界面活性剤を含有してもよい。
【００７８】
これらの添加剤は、１種を単独で又は２種以上を組み合わせて用いることができる。これらの添加剤の含有量は、通常、上記の（Ａ）、（Ｂ）、（Ｃ）、（Ｄ）の含有量の合計と比較すると少量であり、一般に粘着性樹脂組成物の全質量に対して０．０１質量％〜５質量％である。
【００７９】
重剥離セパレータ３（第２の基材層）は、例えば、ポリエチレンテレフタレート等のポリエステル、ポリプロピレン、ポリエチレン等の重合体フィルムであってもよい。重剥離セパレータ３は、ＰＥＴフィルムであることができる。重剥離セパレータ３の厚さは、作業性の観点から、５０μｍ〜２．０×１０２μｍ、６０μｍ〜１．５×１０２μｍ又は７０μｍ〜１．３×１０２μｍであってもよい。
【００８０】
重剥離セパレータ３の主面は、粘着層２の主面よりも大きく、重剥離セパレータ３の外縁は粘着層２の外縁よりも外側に張り出していてもよい。粘着層２の外縁よりも張り出している部分の重剥離セパレータ３の幅は、取り扱い易さ、剥がし易さ、埃等の付着をより低減できる観点から、２ｍｍ〜２０ｍｍ又は４ｍｍ〜１０ｍｍであってもよい。粘着層２及び重剥離セパレータ３の主面が略長方形等の略矩形である場合、粘着層２の外縁よりも張り出している部分の重剥離セパレータ３の幅は、少なくとも１つの辺において２ｍｍ〜２０ｍｍ若しくは４ｍｍ〜１０ｍｍであってもよく、又は全ての辺において２ｍｍ〜２０ｍｍ若しくは４ｍｍ〜１０ｍｍであってもよい。
【００８１】
軽剥離セパレータ４（第１の基材層）としては、例えば、ポリエチレンテレフタレート等のポリエステル、ポリプロピレン、ポリエチレン等の重合体フィルムが挙げられる。軽剥離セパレータ４は、ＰＥＴフィルムであることができる。軽剥離セパレータ４の厚さは、作業性の観点から、２５μｍ〜１．５×１０２μｍ、３０μｍ〜１．０×１０２μｍ又は４０μｍ〜７５μｍであってもよい。軽剥離セパレータ４の主面は、粘着層２の主面よりも大きいことが好ましく、軽剥離セパレータ４の外縁は粘着層２の外縁よりも外側に張り出していることがより好ましい。粘着層２の外縁よりも張り出している部分の軽剥離セパレータ４の幅は、取り扱い易さ、剥がし易さ、埃等の付着をより低減できる観点から、２ｍｍ〜２０ｍｍ又は４ｍｍ〜１０ｍｍとすることができる。粘着層２及び軽剥離セパレータ４の平面形状が略長方形等の略矩形状である場合には、粘着層２の外縁よりも張り出している部分の軽剥離セパレータ４の幅は、少なくとも１つの辺において２ｍｍ〜２０ｍｍ若しくは４ｍｍ〜１０ｍｍであってもよく、又は全ての辺において２ｍｍ〜２０ｍｍ若しくは４ｍｍ〜１０ｍｍであってもよい。
【００８２】
軽剥離セパレータ４と粘着層２との間の剥離強度は、重剥離セパレータ３と粘着層２との間の剥離強度よりも低くてもよい。これにより、重剥離セパレータ３は軽剥離セパレータ４よりも粘着層２から剥離し難くなる。また、後述するように、粘着層２に重剥離セパレータ３側に向かってブレードＢが通される際、粘着層２の外縁部が重剥離セパレータ３に押し付けられることとなる。これにより、重剥離セパレータ３は軽剥離セパレータ４よりも更に粘着層２から剥離し難くなり、重剥離セパレータ３に剥離が生じる前に軽剥離セパレータ４を剥離させることがより容易となる。従って、重剥離セパレータ３及び軽剥離セパレータ４を片方ずつ剥離させることができ、重剥離セパレータ３及び軽剥離セパレータ４を剥離して粘着層２を別々の被着物に貼り付ける作業を、片方ずつ確実に行うことができる。なお、重剥離セパレータ３と粘着層２、及び軽剥離セパレータ４と粘着層２との剥離強度は、例えば、重剥離セパレータ３及び軽剥離セパレータ４に表面処理を施すことによって調整することができる。表面処理の方法としては、例えば、シリコーン系化合物又はフッ素系化合物で離型処理することが挙げられる。
粘着層を挟むように積層された第１の基材層（軽剥離セパレータ）及び第２の基材層（重剥離セパレータ）を備える粘着シートは、紫外線を照射する紫外線照射工程を備え、粘着シートの両面に紫外線を照射する。紫外線照射は、片面でもよい。紫外線を照射することにより粘着層の厚み方向の反応率に勾配を生じさせることができ、被着体と接触する表面は光反応が進み、粘着層に高い強度を付与することで信頼性を高めることができ、かつリワーク時に粘着層が断裂するのを抑制し、簡単に除去できるようになる。粘着層の膜厚方向の中央付近では、紫外線吸収剤によって紫外線が吸収されるため、光反応が進みにくく、これにより粘着層の中央付近に可塑性を付与することができ、段差への埋め込み性を高めることができる。紫外線の照射量は、粘着性樹脂組成物の配合量や埋め込み性、信頼性、剥離性を考慮して決める。一般的には片面で４．０×１０２ｍＪ/ｃｍ２〜８．０×１０２ｍＪ/ｃｍ２である。
【００８３】
＜画像表示装置用粘着シートの製造方法＞
以上に説明した粘着シート１は、例えば、次のような方法により製造することができる。まず、図３に示されるように、重剥離セパレータ３と、重剥離セパレータ３上に設けられた粘着層２と、粘着層２上に設けられた仮セパレータ６とを有する母材フィルム１０を準備する。仮セパレータ６は、例えば、軽剥離セパレータ４と同じ素材からなる層である。
【００８４】
続いて、図４に示されるように、打抜装置（不図示）に備えられたブレードＢにより、仮セパレータ６及び粘着層２を所望の形状に切断する。打抜装置は、クランク式の打抜装置であってもよいし、レシプロ式の打抜装置であってもよいし、ロータリー式の打抜装置であってもよい。各基材の剥離性の観点からは、ロータリー式の打抜装置を用いることが好ましい。また、上記切断にはレーザーカッターを用いることもできる。この工程では、重剥離セパレータ３に到達する深さまでブレードＢを仮セパレータ６及び粘着層２に通し、仮セパレータ６及び粘着層２を切断することができる。これにより、重剥離セパレータ３には切込部３ｃが形成され、粘着層２からの重剥離セパレータ３の剥離が容易になる。
【００８５】
続いて、図５に示されるように仮セパレータ６及び粘着層２の外側部分を除去し、図６に示されるように粘着層２から仮セパレータ６を剥離し、図７に示されるように粘着層２に軽剥離セパレータ４を積層する。以上の工程で粘着シート１が完成する。
【００８６】
＜画像表示装置＞
次に、粘着シート１を用いて作製される画像表示装置について説明する。粘着シート１が備える粘着層２は、各種画像表示装置に適用することができる。画像表示装置としては、プラズマディスプレイ（ＰＤＰ）、液晶ディスプレイ（ＬＣＤ）、陰極線管（ＣＲＴ）、電界放出ディスプレイ（ＦＥＤ）、有機ＥＬディスプレイ（ＯＥＬＤ）、３Ｄディスプレイ、電子ペーパー（ＥＰ）等が挙げられる。本実施形態の粘着層２は、画像表示装置の反射防止層、防汚層、色素層、ハードコート層等の機能性を有する機能層、透明保護板などを組み合わせて貼り合わせるために使用することもできる。
【００８７】
反射防止層は、可視光反射率が５％以下となる反射防止性を有している層であればよい。透明なプラスチックフィルム等の透明な基材に既知の反射防止方法で処理された層を反射防止層として用いることができる。
【００８８】
防汚層は、表面に汚れがつきにくくするためのものであり、表面張力を下げるためにフッ素系樹脂又はシリコーン系樹脂等で構成される既知の層を防汚層として用いることができる。
【００８９】
色素層は、色純度を高めるために使用されるもので、液晶表示ユニット等の画像表示ユニットから発する光の色純度が低い場合に不要な波長の光成分を低減するために使用される。色素層は、不要な波長の光成分を吸収する色素を樹脂に溶解させ、ポリエチレンフィルム、ポリエステルフィルム等の基材フィルムに製膜又は積層して得ることができる。
【００９０】
ハードコート層は、表面硬度を高くするために使用される。ハードコート層としては、例えば、ウレタン（メタ）アクリレート、エポキシアクリレート等のアクリル樹脂；エポキシ樹脂などをポリエチレンフィルム等の基材フィルムに製膜又は積層したものを使用することができる。同様に表面硬度を高くするために、ガラス、アクリル樹脂、ポリカーボネート等の透明保護板にハードコート層を製膜又は積層したものを使用することもできる。
【００９１】
粘着層２は、偏光板に積層して使用することができる。このとき、粘着層２は、偏光板の視認面側に積層することもでき、その反対側に積層することもできる。
【００９２】
偏光板の視認面側に積層された粘着層２のさらに視認面側に反射防止層、防汚層又はハードコート層等を積層することができる。偏光板と液晶セルの間に粘着層２を設ける場合には、偏光板の視認面側に機能性を有する層を積層することができる。
【００９３】
このような積層体は、粘着層２をロールラミネート、真空貼合機又は枚葉貼合機等を用いて積層することで得られる。
【００９４】
粘着層２は、画像表示装置の画像表示ユニットと画像表示ユニットよりも視認側に設けられた透明保護板との間における、適切な位置に配置されてもよい。具体的には、画像表示ユニットと透明保護板の間に設けられる透明樹脂層として粘着層２が応用（ｕｓｅ）されてもよい。
【００９５】
タッチパネルと画像表示ユニットとの組み合わせを含む画像表示装置においては、タッチパネルと画像表示ユニットの間及び／又はタッチパネルと透明保護板の間に設けられる透明樹脂層として粘着層２が応用（ｕｓｅ）されてもよい。ただし、画像表示装置の構成上、本実施形態の粘着層２が適用可能であれば、粘着層２が設けられる位置は限られない。
【００９６】
以下、画像表示装置の一つである液晶表示装置を例として、図８及び図９を用いて詳細に説明する。
【００９７】
図８は、液晶表示装置の一実施形態を模式的に示す側面断面図である。図８に示す液晶表示装置は、バックライトシステム５０、偏光板２２、液晶表示セル１２及び偏光板２０を有し、これらが液晶表示装置の視認側に向けてこの順で積層されている画像表示ユニット７と、偏光板２０の視認側の面上に設けられた透明樹脂層３２と、透明樹脂層３２を間に挟んで画像表示ユニット７と対向する透明保護板（保護パネル）４０とから構成される。透明保護板４０の透明樹脂層３２側の面の周縁部上には、段差部６０と透明保護板４０とで段差が形成されており、この段差は、透明樹脂層３２の一部によって埋め込まれている。
【００９８】
透明樹脂層３２は、上述の実施形態に係る粘着層２に相当する。装飾部による段差６０は、液晶表示装置の大きさ等により異なるが、この高さが２０μｍ〜１．０×１０２μｍ、特に３５μｍ〜６５μｍである場合、本実施形態の粘着層を用いることが特に有用である。段差部６０の高さが上記範囲の場合、段差埋め込み性の観点から粘着層２の厚さは厚い方が好ましいが、本実施形態の粘着層２は、膜厚が薄くても段差埋め込み性に優れる。上記段差部の高さがｈ、上記透明樹脂層の厚さがｔであるとき、０．２５＜（ｈ／ｔ）＜１であっても優れた段差埋め込み性を奏する。
【００９９】
図９は、画像表示装置の一実施形態である、タッチパネルを搭載した液晶表示装置を模式的に示す側面断面図である。図９に示す液晶表示装置は、バックライトシステム５０、偏光板２２、液晶表示セル１２及び偏光板２０を有し、これらが液晶表示装置の視認側に向けてこの順で積層されている画像表示ユニット７と、偏光板２０の視認側の面上に設けられた透明樹脂層３２と、透明樹脂層３２を間に挟んでタッチパネル３０と対向する透明保護板４０とから構成される。装飾部である段差部６０と透明保護板４０とで段差が形成されており、この段差は、透明樹脂層３１の一部により埋め込まれている。透明樹脂層３１及び透明樹脂層３２が、上述の実施形態に係る粘着層又はその硬化物に相当し得る。
【０１００】
図９の液晶表示装置においては、画像表示ユニット７とタッチパネル３０との間、及びタッチパネル３０と透明保護板４０との間の両方に透明樹脂層が介在している。しかしながら、透明樹脂層はこれらの少なくとも一方に介在していればよく、特に本実施形態の粘着層２を透明樹脂層として用いる場合、タッチパネル３０と、段差を形成している透明保護板４０との間に透明樹脂層が介在させることが好ましい。また、タッチパネルがオンセルとなる場合は、タッチパネルと液晶表示セルが一体化される。その具体例としては、図８の液晶表示装置の液晶表示セル１２が、オンセルで置き換えられたものが挙げられる。
【０１０１】
近年、インセル型タッチパネルと呼ばれる、タッチパネル機能が組み込まれた液晶表示セルの開発が進んでいる。このような液晶表示セルを備えた液晶表示装置は、例えば、透明保護板、偏光板、及び液晶表示セル（タッチパネル機能付き液晶表示セル）から構成される。本実施形態に係る粘着シートの粘着層２は、このようなインセル型タッチパネルを採用している液晶表示装置にも用いることができる。
【０１０２】
図８及び図９に示す液晶表示装置は、本実施形態の粘着層を透明樹脂層３１又は３２として備えるので、耐衝撃性を有し、二重映りがなく鮮明でコントラストの高い画像を得ることが可能である。
【０１０３】
液晶表示セル１２としては、当技術分野で周知の液晶材料から構成されるものを使用することができる。液晶表示セルは、液晶材料の制御方法によって、ＴＮ（Ｔｗｉｓｔｅｄ  Ｎｅｍａｔｉｃ）方式、ＳＴＮ（Ｓｕｐｅｒ−Ｔｗｉｓｔｅｄ  Ｎｅｍａｔｉｃ）方式、ＶＡ（Ｖｅｒｔｉｃａｌ  Ａｌｉｇｎｍｅｎｔ）方式、ＩＰＳ（Ｉｎ−Ｐｌａｃｅ−Ｓｗｉｔｃｈｉｎｇ）方式等に分類されるが、本実施形態に係る液晶表示装置では、いずれの制御方法を使用した液晶表示セルであってもよい。
【０１０４】
偏光板２０及び２２としては、当技術分野で一般的な偏光板を使用することができる。それら偏光板の片面又は両面に対して、反射防止、防汚、ハードコート等の処理がなされていてもよい。
【０１０５】
タッチパネル３０としては、表面に指や物体が触れた圧力で電極が接触する抵抗膜方式、表面に指や物体が触れた時の静電容量の変化を感知する静電容量方式、電磁誘導方式等があるが、本発明の粘着層２は、静電容量方式のタッチパネルを採用している液晶表示装置に用いることが特に好適である。上記タッチパネル３０は、当技術分野で一般的に用いられているものを使用することができるが、上記静電容量方式のタッチパネルとしては、例えば、基板上に透明電極を形成した構造を有するものが挙げられる。上記基板としては、例えば、ガラス基板、ＰＥＴフィルム、シクロオレフィンポリマーフィルム等が挙げられる。また透明電極としては、例えば、ＩＴＯ（Ｉｎｄｉｕｍ  Ｔｉｎ  Ｏｘｉｄｅ）等の金属酸化物が挙げられる。上記基板の厚さは、２０μｍ〜１．０×１０３μｍである。また、上記透明電極の厚さは、１０ｎｍ〜５．０×１０２ｎｍである。
【０１０６】
透明樹脂層３１又は３２の厚さは、例えば０．０１ｍｍ〜３ｍｍ又は５０μｍ〜２．０×１０２μｍであってもよい。特に、透明樹脂層３１又は３２に本実施形態の粘着層２を用いる場合、透明樹脂層が薄くても十分な段差埋め込み性を発揮するが、透明樹脂層が厚いときにはより一層優れた効果を発揮させることができる。
【０１０７】
透明保護板４０としては、一般的な光学用透明基板を使用することができる。その具体例としては、ガラス基板、石英板等の無機物の板；アクリル樹脂基板、ポリカーボネート板、シクロオレフィンポリマー板等のプラスチック基板；厚手のポリエステルシート等の樹脂シートなどが挙げられる。高い表面硬度が必要とされる場合には、透明保護板はガラス基板又はアクリル樹脂基板であってもよく、ガラス基板であってもよい。これらの透明保護板の片面又は両面に対して、反射防止、防汚、ハードコート等のための処理がなされていてもよい。透明保護板は、その複数枚を組み合わせて使用することもできる。
【０１０８】
バックライトシステム５０は、代表的には反射板等の反射手段とランプ等の照明手段とから構成される。
【０１０９】
＜画像表示装置の製造方法＞
粘着シート１は、画像表示装置の組み立て等において次のように使用される。まず、図１０に示されるように、軽剥離セパレータ４を粘着シート１から剥離して、粘着層２の粘着面２ｂを露出させる。続いて、図１１に示されるように、粘着層２の粘着面２ｂを被着物Ａ１に貼り付け、ローラーＲ等で粘着層２を被着物Ａ１に対して押し付ける。粘着層２を被着物Ａ１に対して押し付ける際、粘着層２を例えば３０℃〜８０℃に加熱してもよい被着物Ａ１は、例えば画像表示ユニット、透明保護板、タッチパネル機能付透明保護板、液晶表示セル又はタッチパネルである。
【０１１０】
続いて、図１２に示されるように、重剥離セパレータ３を粘着層２から剥離して、粘着層２の粘着面２ｃを露出させる。続いて、図１３に示されるように、粘着層２の粘着面２ｃを被着物Ａ２に貼り付け、得られた積層体を加熱及び加圧する（例えば、オートクレーブによる処理）。被着物Ａ２は、例えば画像表示ユニット、透明保護板又はタッチパネルである。このようにして、粘着層２を介して被着物同士を貼り合わせることができる。
積層体を加熱及び加圧する条件は、例えば、温度が２０℃〜８０℃であり、圧力が０．１ＭＰａ〜０．６ＭＰａである。被着物表面の段差が４０μｍ〜１．０×１０２μｍである場合は、段差近傍の気泡をより効率的に除去できることから、温度が５０〜７０℃であり、圧力が０．２ＭＰａ〜０．５ＭＰａであってもよい。加熱及び加圧の時間は５分〜６０分、又は１０分〜５０分であってもよい。
【０１１１】
上記製造方法は、積層体の加熱及び加圧の前又は後に、粘着層２に対して、両被着物（例えば、透明保護板、タッチパネル）のいずれか一方の側から紫外線を照射する工程を含んでもよい。これにより、高温高湿下における信頼性（気泡の発生低減及び剥がれの抑制）及び接着力をより向上できる。高温高湿下における信頼性を更に向上できる観点からは、段差部を有しない被着物（例えば、タッチパネル）側から粘着層２に対して紫外線を照射することができる。
【０１１２】
ここで、両被着物（例えば、透明保護板、タッチパネル）のいずれか一方の側から粘着層２に対して、粘着性樹脂組成物に紫外線等の活性エネルギー線を照射する場合、段差部６０が遮光性であると、図１３で示されるように、段差部６０と被着物Ａ２（例えば、透明保護板、タッチパネル）に挟まれる位置にある領域（遮光部）には、活性エネルギー線が届きにくく、硬化が進行しにくい傾向がある。
【０１１３】
段差部６０が遮光性である場合には、本発明では上述の紫外線の照射に加えて、図１３で示される積層体の側面から、段差部６０と被着物Ａ２（例えば、透明保護板、タッチパネル）に挟まれる位置にある領域の粘着層２の粘着性樹脂組成物に向けて、紫外線を照射することが好ましい。紫外線の照射角度は、特に限定されることはなく、水平方向に対して０°以上、９０°未満とすることができる。
【０１１４】
紫外線の照射量は、特に制限されないが、５．０×１０２ｍＪ／ｃｍ２〜５．０×１０３ｍＪ／ｃｍ２であってもよい。紫外線を照射する工程は、高温高湿下における信頼性が向上する観点から、積層体の加熱及び加圧の後に行うことができる。
【０１１５】
加熱及び加圧と、必要により粘着層に対する紫外線照射とを経て得られた構造体において、例えば被着物がガラス基板（ソーダライムガラス）又はアクリル樹脂基板である場合、粘着層２とこれらの基板との間の８５℃における引っ張りせん断強さは、０．１０ＭＰａ以上であることが好ましく、０．１６ＭＰａ以上であることがより好ましく、０．２４ＭＰａ以上であることが更に好ましい。８５℃におけるシェア強度がこの範囲にあると、高温試験での基板間のずれや、気泡といった不具合を抑制することができる。なお、引っ張りせん断強さは、幅２５ｍｍ、長さ２５ｍｍの粘着層で２枚の基板を貼り合わせた後、前記加熱及び加圧と、必要により粘着層に対する紫外線照射とを経たサンプルを、引張試験機（株式会社オリエンテック製「テンシロン  ＲＴＣ−１２１０」、「テンシロン」は登録商標）を用いて、引っ張り速度３０ｍｍ／分、測定温度８５℃として測定し、破断するときの最大荷重を粘着面積で割ることで求めることができる。
【０１１６】
以上の工程で、被着物Ａ１と被着物Ａ２との間に、粘着層２又はその硬化物が透明樹脂層として配置される。粘着層２（透明樹脂層）は、特に、透明保護板とタッチパネルとの間、又はタッチパネルと画像表示ユニットとの間に配置することができる。
【０１１７】
図８の液晶表示装置は、画像表示ユニット７と透明保護板４０との間に粘着層２を介在させて積層体を得ることにより製造することができる。すなわち、図８に記載の画像表示装置において、偏光板２０の上面に本実施形態の粘着層２をラミネート法によって積層することができる。
【０１１８】
図９の液晶表示装置は、画像表示ユニットとタッチパネルとの間、又は、タッチパネルと透明保護板との間に本実施形態の粘着層２を介在させて積層体を得ることにより製造することができる。
【０１１９】
［第二実施形態］
＜画像表示装置用粘着シート＞
本実施形態の画像表示装置用粘着シート１は、フィルム状の粘着層と、粘着層を挟むように積層された第１及び第２の基材層と、第２の基材層に更に積層されたキャリア層と、を備えており、第１の基材層及びキャリア層の外縁は、粘着層の外縁よりも外側に張り出している。
【０１２０】
すなわち、図１４及び図１５に示されるように、本実施形態に係る粘着シート１は、透明なフィルム状の粘着層２と、粘着層２を挟むように積層された軽剥離セパレータ４（第１の基材層）及び重剥離セパレータ３（第２の基材層）と、重剥離セパレータ３に更に積層されたキャリアフィルム５（キャリア層）とを備えている。
【０１２１】
キャリアフィルム５の外縁５ａは、粘着層２の外縁２ａよりも外側に張り出していてもよい。これにより、外側に張り出したキャリアフィルム５の外縁部をつまむことで、キャリアフィルム５を重剥離セパレータ３から容易に剥離させることができる。キャリアフィルム５の外縁５ａは、軽剥離セパレータ４の外縁４ａよりも外側に張り出している。これにより、キャリアフィルム５の外縁部が更につまみ易くなっているため、キャリアフィルム５をより容易に剥離させることができる。軽剥離セパレータ４の外縁４ａよりも張り出している部分のキャリアフィルム５の幅は、取り扱い易さ、剥がし易さ、埃等の付着をより低減できる観点から、０．５ｍｍ〜１０ｍｍ又は１ｍｍ〜５ｍｍであってもよい。キャリアフィルム５、粘着層２、重剥離セパレータ３及び軽剥離セパレータ４の平面形状が略長方形等の略矩形である場合には、軽剥離セパレータ４の外縁４ａよりも張り出している部分のキャリアフィルム５の幅は、少なくとも１つの辺において０．５ｍｍ〜１０ｍｍ若しくは１ｍｍ〜５ｍｍであってもよく、又は全ての辺において０．５ｍｍ〜１０ｍｍ若しくは１ｍｍ〜５ｍｍであってもよい。
【０１２２】
重剥離セパレータ３は、直前の工程までキャリアフィルム５によって保護されているため、重剥離セパレータ３の表面の傷が少なくなる。これにより、粘着層２の傷を容易に視認でき、傷が生じている粘着層２を被着物に貼り付ける前に容易に排除できる。
【０１２３】
キャリアフィルム５としては、例えば、ポリエチレンテレフタレート、ポリプロピレン、ポリエチレン、ポリエステル等の重合体フィルムが挙げられる。重合体フィルムは、ＰＥＴフィルムであってもよい。キャリアフィルム５の厚さは、作業性の観点から、１５μｍ〜１００μｍ、２０μｍ〜８０μｍ又は２０μｍ〜５０μｍであってもよい。
【０１２４】
軽剥離セパレータ４と粘着層２との間の剥離強度は、重剥離セパレータ３と粘着層２との間の剥離強度よりも低くなっている。キャリアフィルム５と重剥離セパレータ３との間の剥離強度は、重剥離セパレータ３と粘着層２との間の剥離強度よりも低くなっている。ここで、キャリアフィルム５と重剥離セパレータ３との間の剥離強度は、軽剥離セパレータ４と粘着層２との間の剥離強度より低いことがより好ましいが、高くてもよい。
【０１２５】
キャリアフィルム５と重剥離セパレータ３との剥離強度は、例えばキャリアフィルム５及び重剥離セパレータ３の間に接着剤層等を設けることにより調節してもよい。形成させる接着剤層の種類及び接着剤層の厚さによって、上記の剥離強度を調整することができる。キャリアフィルム５及び重剥離セパレータ３の間に形成させる接着剤の種類としては、例えば、アクリル系接着剤が挙げられる。キャリアフィルム５及び重剥離セパレータ３の間に形成させる接着剤層の厚さは、０．１μｍ〜１０μｍ又は１μｍ〜５μｍであってもよい。
【０１２６】
このように、本実施形態の粘着シート１によれば、粘着層２を保護しつつ、重剥離セパレータ３、軽剥離セパレータ４及びキャリアフィルム５を確実に所定の順序で、剥離不良がなく、容易に剥離させることができる。
【０１２７】
＜画像表示装置用粘着シートの製造方法＞
本実施形態の粘着シート１は、例えば次のように製造される。まず、図１６に示されるように、キャリアフィルム５上に、重剥離セパレータ３、粘着層２及び仮セパレータ６が順に積層された母材フィルム１０を準備する。重剥離セパレータ３は、必要に応じて上記接着剤層を介してキャリアフィルム５に接着される。仮セパレータ６は、例えば、軽剥離セパレータ４と同じ素材からなる層である。
【０１２８】
続いて、ブレードＢを備えた打抜装置（不図示）により、仮セパレータ６、粘着層２及び重剥離セパレータ３を所望の形状に切断する。この工程では、図１７に示されるように、仮セパレータ６、粘着層２及び重剥離セパレータ３に、キャリアフィルム５に到達する深さでブレードＢを通すことができる。これにより、キャリアフィルム５の粘着層２側の面５ｂには、切込部５ｃが形成される。このように、仮セパレータ６からキャリアフィルム５にブレードＢを到達させることにより、粘着層２及び重剥離セパレータ３を完全に切断することができる。
【０１２９】
続いて、図１８に示されるように仮セパレータ６、粘着層２及び重剥離セパレータ３の外側部分を除去する。この時、キャリアフィルム５の外縁が重剥離セパレータ３の外縁よりも外側に張り出さないよう、図１９に示されるように重剥離セパレータ３の外縁は、キャリアフィルム５の外縁と略面一となっていてもよい。すなわち、仮セパレータ６及び粘着層２の外側部分のみを除去し、重剥離セパレータ３の外側部分は除去せずにキャリアフィルム５上に残し、切断後の重剥離セパレータ３はそのままキャリアフィルム５に付いた状態であってもよい。これにより、表面露出したキャリアフィルム５が他の部分へ接着することを効果的に防ぐことができる。
【０１３０】
図１８に示されるように仮セパレータ６、粘着層２及び重剥離セパレータ３の外側部分を除去した後、続いて図２０に示されるように粘着層２から仮セパレータ６を剥離し、図２１に示されるように粘着層２に軽剥離セパレータ４を貼付する。以上の工程で本実施形態の粘着シート１が完成する。このように、重剥離セパレータ３の外縁を、粘着層２の外縁と略面一とするように切断されたフィルムであれば、軽剥離セパレータ４と重剥離セパレータ３との剥離し易さの差がより顕著となるため、重剥離セパレータ３を剥離する前に、軽剥離セパレータ４をより容易に剥離することができる。さらに、重剥離セパレータ３の外縁と粘着層２の外縁とが揃うことで、粘着層２の外縁の位置が明確になるため、粘着層２と被着物との位置合わせが容易となる。
【０１３１】
＜画像表示装置の製造方法＞
本実施形態の粘着シート１は、最初に、図２２に示されるように、キャリアフィルム５を重剥離セパレータ３から剥離してから用いることを除いては、第一実施形態の粘着シートと同様にして使用することができる。
【０１３２】
以上、本発明の好適な実施形態について説明してきたが、本発明は必ずしも上記実施形態に限定されるものではなく、その要旨を逸脱しない範囲で様々な変更が可能である。
【実施例】
【０１３３】
以下、実施例を示して、本発明をより具体的に説明する。本実施例では、第一実施形態及び第二実施形態に係る粘着シートを作製しているが、本発明はこれらの実施例に制限されるものではない。
【０１３４】
（Ａ）成分：アクリル重合体
アクリル重合体（Ａ−１）の合成
冷却管、温度計、撹拌装置、滴下漏斗及び窒素導入管を取り付けた反応容器に初期モノマーとして、２−エチルヘキシルアクリレート１５７．５ｇ、酢酸ビニル４２．０ｇ、アクリル酸１０．５ｇ、酢酸エチル２８５ｇをとり、１００ｍｌ／ｍｉｎの風量で窒素置換しながら、１５分間で常温（２５℃）から８０℃まで加熱した。その後、温度を８０℃に維持しながら、２−エチルヘキシルアクリレート６７．５ｇ、酢酸ビニル１８．０ｇ、アクリル酸４．５ｇ、ラウロイルパーオキシド０．３ｇを溶解した溶液を、２．５時間かけて滴下し、滴下終了後さらに４時間反応させ、アクリル樹脂Ａ−１（重量平均分子量４５０，０００）の溶液（固形分濃度５０質量％）を得た。
なお、重量平均分子量は、テトラヒドロフラン（ＴＨＦ）を溶媒としたゲルパーミエーションクロマトグラフィー（ＧＰＣ）を使用して測定し、下記の装置及び測定条件を用いて標準ポリスチレンの検量線を使用して換算することによって決定した値である。検量線の作成にあたっては、標準ポリスチレンとして５サンプルセット（ＰＳｔＱｕｉｃｋ  ＭＰ−Ｈ，  ＰＳｔＱｕｉｃｋ  Ｂ［東ソー株式会社製、商品名、「ＰＳｔＱｕｉｃｋ」は登録商標］）を用いた。
装置：株式会社日立製作所製
ＲＩ検出器  Ｌ−３５５０
使用溶媒：テトラヒドロフラン（ＴＨＦ）
カラム：日立化成株式会社製  Ｇｅｌｐａｃ  ＧＬ−Ｒ４２０＋ＧＬ−Ｒ４３０＋ＧＬ−Ｒ４４０
カラム温度：４０℃
流量：２ｍＬ／分
【０１３５】
アクリル重合体（Ａ−２）の合成
アクリル酸に代わり２−ヒドロキシエチルメタクリレートを用い、アクリル重合体Ａ−１と同様の方法で合成を行い、アクリル樹脂Ａ−２（重量平均分子量４３０，０００）の溶液（固形分濃度５０質量％）を得た。
【０１３６】
（Ｂ）成分：（メタ）アクリロイル基を含む架橋剤
ペンタエリスリトールトリアクリレート（共栄社化学株式会社製ライトアクリレートＰＥ−３Ａ）
（Ｃ）成分：水素引き抜き型光開始剤
４−メチルベンゾフェノン（双邦實業股分有限公司製ＳＢ−ＰＩ７１２）
（Ｄ）成分：紫外線吸収剤
株式会社ＡＤＥＫＡ製アデカスタブＬＡ−３２（２−（２−ヒドロキシ−５−メチルフェニル）ベンゾトリアゾール）
【０１３７】
＜実施例１＞
［粘着層の作製］
重剥離セパレータ４として厚さ７５μｍのポリエチレンテレフタレート（藤森工業株式会社製）、並びに仮セパレータ６として厚さ５０μｍのポリエチレンテレフタレート（藤森工業株式会社製）を用いて、以下の（Ｉ）〜（ＩＩ）の手順で粘着シートを作製した。
【０１３８】
（Ｉ）アクリル樹脂Ａ−１の溶液（固形分濃度５０質量％）２００ｇ（アクリル樹脂Ａ-１として１００ｇ）、ペンタエリスリトールトリアクリレート（ＰＥ−３Ａ）１．５ｇ、４-メチルベンゾフェノン１．０ｇ、紫外線吸収剤（アデカスタブＬＡ−３２）１．０ｇ、メチルエチルケトン３４ｇを攪拌混合し、塗布溶液を得た。
【０１３９】
（ＩＩ）この塗布溶液を重剥離セパレータ３上に塗工して塗膜を形成した後、１００℃の乾燥機で１５分間乾燥させた。室温（２５℃）まで冷却後、仮セパレータ６を積層し、紫外線照射装置（アイグラフィックス株式会社製）を用いて、重剥離セパレータ側から紫外線を照射（７．０×１０２ｍＪ／ｃｍ２）し、さらに仮セパレータ側から紫外線を照射（７．０×１０２ｍＪ／ｃｍ２）することで重剥離セパレータ３と仮セパレータ６とで粘着層２を挟んだ粘着シートを得た。なお、粘着層２の厚みは１５０μｍとなるように調整して塗工した。
【０１４０】
＜実施例２〜３＞及び＜比較例１＞
実施例１と同様にして、表１の配合にしたがって実施例２〜３及び比較例１の粘着層を作製し、粘着シートを得た。
【０１４１】
＜比較例２＞
（ポリカーボネートウレタンアクリレートの合成）
温度計、攪拌機及び還流管を備えたガラス製反応容器に、メチルエチルケトン４５．０１ｇ、イソホロンジイソシアネート６．２６ｇ、ポリカーボネートジオール（Ｔ−５６５２（登録商標）、旭化成ケミカルズ株式会社製）４７．０２ｇ、４−メトキシフェノール０．０３ｇ及びジブチルスズジラウレート０．０２ｇを仕込み、撹拌しながら７０℃に加温した。７０℃で３時間保温した後、２−ヒドロキシエチルアクリレート１．６３ｇを添加し、さらに３時間撹拌して反応させた。赤外分光スペクトルを測定することにより、イソシアネート基が消失するのを確認した。その時点で反応を終了とし、ポリカーボネートウレタンアクリレート（重量平均分子量は５０，０００）を得た。
前記ポリカーボネートウレタンアクリレート７５質量部、フェノキシ樹脂（新日鉄住金化学製ＹＰ−７０）２４質量部、光開始剤（ＢＡＳＦ社製Ｉｒｇａｃｕｒ１８４、「Ｉｒｇａｃｕｒ」は登録商標）１質量部のメチルエチルケトン溶液（固形分濃度５０質量％）を調製し、重剥離セパレータ３上に塗工して塗膜を形成した後、１００℃の乾燥機で１５分間乾燥させた。室温まで冷却後、仮セパレータ６を積層し、比較例２の粘着シートを得た。なお、粘着層の厚みは１５０μｍとなるように調整して塗工した。
【０１４２】
＜比較例３＞
アクリル重合体（Ａ−３）の合成
冷却管、温度計、攪拌装置、滴下漏斗及び窒素導入管の付いた反応容器に、初期モノマーとして２−エチルヘキシルアクリレート（ＥＨＡ）８４．０ｇ、２−ヒドロキシエチルアクリレート（ＨＥＡ）３６．０ｇ及びメチルエチルケトン１５０．０ｇをとり１００ｍｌ／分の風量で窒素置換しながら、１５分間で常温（２５℃）から７０℃まで加熱した。
その後、この温度に保ちながら、追加モノマーとして、２−エチルヘキシルアクリレート２１．０ｇ及び２−ヒドロキシエチルアクリレート９．０ｇを使用し、これらにラウロイルパーオキシド１．０ｇを溶解した溶液を準備し、この溶液を６０分間かけて滴下し滴下終了後さらに２時間反応させた。
続いて、メチルエチルケトンを溜去することにより２−エチルヘキシルアクリレートと２−ヒドロキシエチルアクリレートの共重合体（重量平均分子量１５０，０００）を得た。
【０１４３】
ウレタンアクリレート（ＵＡ−１）の合成
冷却管、温度計、攪拌装置、滴下漏斗及び空気注入管のついた反応容器にポリプロピレングリコール（分子量２，０００）２２３.１２ｇ、ラクトン変性ヒドロキシエチルアクリレート７６.２９ｇ、２−エチルヘキシルアクリレート９９.６８ｇ、重合禁止剤としてｐ−メトキシフェノール０.１２ｇ及び触媒としてジブチル錫ジラウレート０.５ｇをとり、空気を流しながら７５℃に昇温後、７５℃で攪拌しつつイソホロンジイソシアネート４９.３５ｇを２時間かけて均一滴下し、反応を行った。
滴下終了後、５時間反応させたところで、さらに２−ヒドロキシエチルアクリレート４４.８５ｇを追加し、１時間反応させた。ＩＲ測定の結果、イソシアネートが消失したことを確認して反応を終了し、ポリプロピレングリコールとイソホロンジイソシアネートを繰り返し単位として有し、両末端に重合性不飽和結合を有するウレタンアクリレートＵＡ−１（重量平均分子量８,５００）を得た。
【０１４４】
比較例３の粘着シートの作製
アクリル重合体（Ａ−３）３５ｇ、２−エチルヘキシルアクリレート（ＥＨＡ）３５．８ｇ、アクリロイルモルホリン（ＡＣＭＯ）２２ｇ、ウレタンアクリレートＵＡ−１  ７ｇ、１−ヒドロキシシクロヘキシルフェニルケトン（Ｉｒｇａｃｕｒ１８４）１ｇを用いて、表１に示した配合成分及び配合量で攪拌混合し、粘着性樹脂組成物を得た。
その後、重剥離セパレータ（ポリエチレンテレフタレートフィルム）３上に上記で得られた粘着性樹脂組成物を滴下し、さらに仮セパレータ（ポリエチレンテレフタレートフィルム）をその上から被せ、ローラーにて粘着性樹脂組成物をシート状に形成し、紫外線照射装置を用いて紫外線を重剥離セパレータ面と仮セパレータ面それぞれ７００ｍＪ／ｃｍ２ずつ照射して透明な粘着シートを得た。なお、シート厚は１５０μｍとなるようにした。
【０１４５】
［各種評価］
各実施例１〜３及び比較例１〜３で得られた粘着シートについて、以下の（１）〜（４）の評価を行い、その結果を表１に示した。
【０１４６】
（１）濁度（ヘーズ）
作製した粘着シートを幅４０ｍｍ、長さ１００ｍｍの寸法に切り出し、該粘着シートの片側面のポリエチレンテレフタレートフィルムを剥離し、幅５０ｍｍ、長さ１００ｍｍ、厚み０．５ｍｍの寸法のガラス基板（ソーダライムガラス）に、ハンドローラーを用いて（２５℃、荷重：５００ｇｆ）貼合せた。次いで、粘着シートの反対面のポリエチレンテレフタレートフィルムを剥離し、粘着層面を光源側として濁度計（日本電色工業株式会社製、商品名「ＮＤＨ−５０００」）を用いて、ＪＩＳ  Ｋ  ７１３６（プラスチック−透明材料のヘーズの求め方）に準じて測定した。
濁度（ヘーズ）（％）＝（Ｔｄ／Ｔｔ）×１００
Ｔｄ：散乱光（拡散透過率）、Ｔｔ：全光線透過率
【０１４７】
（２）光透過率
前記濁度を測定したサンプルを、紫外可視分光光度計（日本分光株式会社製Ｖ−５７０）を用い、同一のガラス基板を参照側として３００〜８００ｎｍの範囲で吸収スペクトルを測定した。表１には、３６５ｎｍにおける光透過率を示した。
【０１４８】
（３）段差埋め込み性及び貼り合わせ信頼性
作製した粘着シートを幅５０ｍｍ、長さ８０ｍｍの寸法に切り出し、該粘着シートの片側面のポリエチレンテレフタレートフィルムを剥離し、外周部に幅９ｍｍ、厚さ４０μｍの寸法の段差部を設けた幅５６ｍｍ、長さ８６ｍｍ、厚み０．７ｍｍの寸法のガラス基板にハンドローラーを用いて（２５℃、荷重：５００ｇｆ）貼合せた。次いで、粘着シートの段差部を設けたガラス基板を貼合せていないもう一方の面のポリエチレンテレフタレートフィルムを剥離した後、幅５６ｍｍ、長さ８６ｍｍ、厚み０．５ｍｍの寸法のガラス基板に、偏光板（住友化学株式会社製）を貼りつけた基板の偏光板面に、真空貼合装置（株式会社タカトリ製、商品名「ＴＰＬ−０５１２ＭＨ」）を用いて２５℃、０．２ＭＰａ、真空度１０００Ｐａの条件で３秒間貼合せた。その後、オートクレーブによる処理（３０℃、０．３ＭＰａ）を１０分間行って評価サンプルとした。段差埋め込み性は、残存する気泡形状と数を計測し、以下の基準で評価した。なお、実施例２以外では、オートクレーブ処理の後に紫外線照射装置（アイグラフィックス株式会社社製）を用いて、段差部を設けたガラス基板側から２０００ｍＪ／ｃｍ２の紫外線を照射して評価サンプルとした。
次に、評価サンプルを、１００℃のオーブンで３０分加熱した後、気泡の発生数を計測し、以下の基準で貼り合わせ信頼性を評価した。
段差埋め込み性の評価基準
Ａ：残存気泡なし
Ｂ：直径１ｍｍ以下の気泡が１０個以下残存
Ｃ：長さ１ｃｍ以上の線状気泡が残存
Ｄ：長さ３ｃｍ以上の線状気泡が残存
貼り合わせ信頼性の評価基準
Ａ：気泡発生なし
Ｂ：直径１ｍｍ以下の気泡が１０個以下発生
Ｃ：長さ５ｍｍ以上の線状気泡が発生
Ｄ：粘着層の外寸が変化
【０１４９】
（４）粘着剤除去性
作製した粘着シートを幅１０ｍｍ、長さ３０ｍｍの寸法に切り出し、該粘着シートの片側面のポリエチレンテレフタレートフィルムを剥離し、外周部に幅９ｍｍ、厚さ４０μｍの寸法の段差部を設けた幅５６ｍｍ、長さ８６ｍｍ、厚み０．７ｍｍの寸法のガラス基板に段差部に粘着シートがかかるようにハンドローラーを用いて（２５℃、荷重：５００ｇｆ）貼合せた。室温で１時間放置後、粘着シートの段差部を設けたガラス基板を貼合せていないもう一方の面のポリエチレンテレフタレートフィルムを剥離した。粘着シートの端部を指でつまんでガラス基板より引き剥がし、以下の基準で粘着剤除去性を評価した。
粘着剤除去性の評価基準
Ａ：１度の引き剥がしでガラス基板より粘着剤が除去できる
Ｂ：３回以内の引き剥がしでガラス基板より粘着剤が除去できる
Ｃ：３回の引き剥がし後、粘着剤の残りあり
【０１５０】
【表１】
2016069529.tif 000015
【０１５１】
表１に示したように、（Ａ）〜（Ｄ）成分を有する本発明の実施例１〜３は、段差埋め込み性、信頼性に優れるとともに、粘着剤を除去しやすくリワーク性に優れる。これに対し、比較例１の（Ｄ）成分の紫外線吸収剤を含有しない場合、段差埋め込み性、信頼性に劣る。また、比較例２、３の（Ｃ）成分の水素引き抜き型光開始剤と（Ｄ）成分を有しない場合も段差埋め込み性、信頼性に劣り、比較例３では粘着剤を除去しにくくなった。
【産業上の利用可能性】
【０１５２】
本発明によれば、透明性、取り扱い性、高い段差への段差埋め込み性、及び表面平坦性に優れ、誘電率が適度な値で誘電率と相関する屈折率が被着剤と近く光透過性を向上させ、かつ視認性にも優れる粘着層を備える、画像表示装置用粘着シートを提供することができる。また、被着物を貼り合わせた後に、粘着層の架橋反応を促進することで、粘着層自体の密着力及び保持力を向上させることができる。このような粘着層が組み込まれたデバイスは高い信頼性を示すため、本発明の粘着シートは画像表示装置の用途に適している。特にタッチパネル等の情報入力装置と透明保護板との間を充填する際に用いられるシート材料として極めて有用である。
【符号の説明】
【０１５３】
１…粘着シート、２…粘着層、２ａ，３ａ，４ａ，５ａ…外縁、２ｂ,２ｃ…粘着面、３…重剥離セパレータ（第２の基材層）、３ｂ，５ｂ…粘着層側の面、３ｃ，５ｃ…切込部、４…軽剥離セパレータ（第１の基材層）、５…キャリアフィルム（キャリア層）、６…仮セパレータ、７…画像表示ユニット、１０…母材フィルム、１２…液晶表示セル、２０、２２…偏光板、３０…タッチパネル、３１、３２…透明樹脂層、４０…透明保護板（ガラス又はプラスチック基板）、５０…バックライトシステム、６０…段差部、１００…治具、Ａ１，Ａ２…被着物、Ｂ…ブレード。
【図１】
2016069529.tif 000016
【図２】
2016069529.tif 000017
【図３】
2016069529.tif 000018
【図４】
2016069529.tif 000019
【図５】
2016069529.tif 000020
【図６】
2016069529.tif 000021
【図７】
2016069529.tif 000022
【図８】
2016069529.tif 000023
【図９】
2016069529.tif 000024
【図１０】
2016069529.tif 000025
【図１１】
2016069529.tif 000026
【図１２】
2016069529.tif 000027
【図１３】
2016069529.tif 000028
【図１４】
2016069529.tif 000029
【図１５】
2016069529.tif 000030
【図１６】
2016069529.tif 000031
【図１７】
2016069529.tif 000032
【図１８】
2016069529.tif 000033
【図１９】
2016069529.tif 000034
【図２０】
2016069529.tif 000035
【図２１】
2016069529.tif 000036
【図２２】
2016069529.tif 000037
【図２３】
2016069529.tif 000038